(57)【要約】      （修正有）【課題】透明性に優れ、引張特性が改良された光学材料用ポリ乳酸系樹脂組成物及び該樹脂組成物を用いた光学材料用成形体を提供すること。【解決手段】ポリ乳酸系樹脂（ａ）とポリヒドロキシアルカノエートコポリマー（ｂ）の合計量１００重量部に対して、ポリ乳酸系樹脂（ａ）を９９．９〜８０重量部およびポリヒドロキシアルカノエートコポリマー（ｂ）を０．１〜２０重量部含有する光学材料用ポリ乳酸樹脂組成物。【選択図】なし【特許請求の範囲】
【請求項１】
ポリ乳酸系樹脂（ａ）とポリヒドロキシアルカノエートコポリマー（ｂ）の合計量１００重量部に対して、ポリ乳酸系樹脂（ａ）を９９．９〜８０重量部およびポリヒドロキシアルカノエートコポリマー（ｂ）を０．１〜２０重量部含有することを特徴とする光学材料用ポリ乳酸系樹脂組成物。
【請求項２】
ポリ乳酸系樹脂（ａ）とポリヒドロキシアルカノエートコポリマー（ｂ）の合計量１００重量部に対して、ポリ乳酸系樹脂（ａ）を９９．９〜８０重量部、ポリヒドロキシアルカノエートコポリマー（ｂ）を０．１〜２０重量部、末端封鎖剤であるカルボジイミド化合物０．１〜１０重量部を含有することを特徴とする光学材料用ポリ乳酸系樹脂組成物。
【請求項３】
ポリヒドロキシアルカノエートコポリマー（ｂ）が第一のモノマー単位と第二のモノマー単位からなる２元ランダム共重合体であって、下記構造（Ｉ）の第一のモノマー単位を９５〜２モル％と、下記構造（ＩＩ）の第二のモノマー単位を５〜９８モル％とからなり、且つ数平均分子量が５，０００〜５００，０００であることを特徴とする請求項１又は２に記載の光学材料用ポリ乳酸系樹脂組成物。
【化１】
2006274182.tif 000007
（式中、Ｒ１はＨ、またはＣ１もしくはＣ２アルキルであり、ｎは１または２である。）
【化２】
2006274182.tif 000008
（式中、Ｒ２はＣ３〜Ｃ１９アルキルまたはＣ３〜Ｃ１９アルケニルである。）
【請求項４】
カルボジイミド化合物が２，４−トリレンジイソシアネートと２，６−トリレンジイソシアネートの混合物とポリメチレンポリフェニルポリイソシアネートの縮合物であることを特徴とする請求項２記載の光学材料用ポリ乳酸系樹脂組成物。
【請求項５】
請求項１〜４のいずれか１項に記載の光学材料用ポリ乳酸系樹脂組成物を成形して得られる光学材料用成形体。
【請求項６】
成形体がフィルム、シート又はファイバーである請求項５記載の光学材料用成形体。
【発明の詳細な説明】
【技術分野】
【０００１】
本発明は、プラスチック製のレンズ、プリズム、 光ファイバー、光学フィルム、光学シート、フィルター、光ディスク基板などに用いられる光学特性に優れた光学材料用ポリ乳酸系樹脂組成物および該樹脂組成物からなる成形体に関する。
【背景技術】
【０００２】
光学用素材として透明樹脂が注目され、その軽量性、耐衝撃性、易成形加工性などの利点ゆえに光学レンズ、フィルム、プリズム、光ディスク基板などに利用されている。
ポリ乳酸系樹脂は、生分解性樹脂であり環境適応型材料として現在広く認知されているが、光学特性にも優れており、全光線透過率が９０％以上、固有複屈折値が０．０３３と低く、光学用表面保護フィルムや光ディスク基板など光学材料用途への応用が期待されている（例えば特許文献１参照）。
ポリヒドロキシアルカノエートコポリマー及び乳酸ポリマーまたはコポリマーに関して、環境分解性溶融紡糸繊維ならびにその不織布ウエブや使い捨て物品、さらには、環境分解性フィルム又は積層体の使い捨て物品への応用が記載されている（例えば特許文献２、特許文献３参照）。いずれの特許文献にも光学材料に関する言及はみられない。
【特許文献１】特開２００４−３４６３１号公報
【特許文献２】特表２００４−５３２３６０号公報
【特許文献３】特表２００４−５３６８９７号公報
【発明の開示】
【発明が解決しようとする課題】
【０００３】
本発明は、透明性に優れ、引張特性が改良された光学材料用ポリ乳酸系樹脂組成物及び該樹脂組成物を用いた光学材料用成形体を提供することにある。
【課題を解決するための手段】
【０００４】
本発明者らは鋭意研究した結果、ポリ乳酸系樹脂にポリヒドロキシアルカノエートコポリマーを添加してなる樹脂組成物から得られる成形体が透明性を失うことなく、柔軟性を付与できることを見出し、本発明を完成するに至った。
すなわち、本発明は、
［１］  ポリ乳酸系樹脂（ａ）とポリヒドロキシアルカノエートコポリマー（ｂ）の合計量１００重量部に対して、ポリ乳酸系樹脂（ａ）を９９．９〜８０重量部およびポリヒドロキシアルカノエートコポリマー（ｂ）を０．１〜２０重量部含有することを特徴とする光学材料用ポリ乳酸系樹脂組成物、
［２］  ポリ乳酸系樹脂（ａ）とポリヒドロキシアルカノエートコポリマー（ｂ）の合計量１００重量部に対して、ポリ乳酸系樹脂（ａ）を９９．９〜８０重量部、ポリヒドロキシアルカノエートコポリマー（ｂ）を０．１〜２０重量部、末端封鎖剤であるカルボジイミド化合物０．１〜１０重量部を含有することを特徴とする光学材料用ポリ乳酸系樹脂組成物、
［３］  ポリヒドロキシアルカノエートコポリマー（ｂ）が第一のモノマー単位と第二のモノマー単位からなる２元ランダム共重合体であって、下記構造（Ｉ）の第一のモノマー単位を９５〜２モル％と、下記構造（ＩＩ）の第二のモノマー単位を５〜９８モル％とからなり、且つ数平均分子量が５，０００〜５００，０００であることを特徴とする［１］又は［２］に記載の光学材料用ポリ乳酸系樹脂組成物、
【０００５】
【化３】
2006274182.tif 000002
【０００６】
（式中、Ｒ１はＨ、またはＣ１もしくはＣ２アルキルであり、ｎは１または２である。）
【０００７】
【化４】
2006274182.tif 000003
【０００８】
（式中、Ｒ２はＣ３〜Ｃ１９アルキルまたはＣ３〜Ｃ１９アルケニルである。）
［４］  カルボジイミド化合物が２，４−トリレンジイソシアネートと２，６−トリレンジイソシアネートの混合物とポリメチレンポリフェニルポリイソシアネートの縮合物であることを特徴とする［２］記載の光学材料用ポリ乳酸系樹脂組成物、
［５］  ［１］〜［４］のいずれかに記載の光学材料用ポリ乳酸系樹脂組成物を成形して得られる光学材料用成形体、
［６］  成形体がフィルム、シート又はファイバーである［５］記載の光学材料用成形体、
である。
【発明の効果】
【０００９】
本発明により、透明性に優れ、引張特性が改良された光学材料用のポリ乳酸系樹脂組成物及び該樹脂組成物を用いた光学材料用成形体の提供が可能となる。
【発明を実施するための最良の形態】
【００１０】
以下に、本発明の実施の形態につき詳細に説明する。
本発明に使用するポリ乳酸系樹脂（ａ）としては、Ｌ−乳酸および／またはＤ−乳酸を主たる構成成分とする重合体であるが、本発明の目的である光学特性を損なわない範囲で、乳酸以外の他の共重合成分を含んでいてもよく、０．１〜３０重量％を含むことが好ましい。かかる他の共重合成分単位としては、例えば、多価カルボン酸、多価アルコール、ヒドロキシカルボン酸、ラクトンなどが挙げられ、具体的には、シュウ酸、マロン酸、コハク酸、グルタル酸、アジピン酸、アゼライン酸、セバシン酸、ドデカンジオン酸、フマル酸、シクロヘキサンジカルボン酸、テレフタル酸、イソフタル酸、フタル酸、２，６−ナフタレンジカルボン酸、５−ナトリウムスルホイソフタル酸、５−テトラブチルホスホニウムスルホイソフタル酸などの多価カルボン酸類、エチレングリコール、プロピレングリコール、ブタンジオール、ヘプタンジオール、ヘキサンジオール、オクタンジオール、ノナンジオール、デカンジオール、１，４−シクロヘキサンジメタノール、ネオペンチルグリコール、グリセリン、トリメチロールプロパン、ペンタエリスリトール、ビスフェノールＡ、ビスフェノールにエチレンオキシドを付加反応させた芳香族多価アルコール、ジエチレングリコール、トリエチレングリコール、ポリエチレングリコール、ポリプロピレングリコール、ポリテトラメチレングリコールなどの多価アルコール類、グリコール酸、３−ヒドロキシ酪酸、４−ヒドロキシ酪酸、４−ヒドロキシ吉草酸、６−ヒドロキシカプロン酸、ヒドロキシ安息香酸などのヒドロキシカルボン酸類、グリコリド、ε−カプロラクトングリコリド、ε−カプロラクトン、β−プロピオラクトン、δ−ブチロラクトン、β−またはγ−ブチロラクトン、ピバロラクトン、δ−バレロラクトンなどのラクトン類などを使用することができる。これらの共重合成分は、単独ないし２種以上を用いることができる。
【００１１】
ポリ乳酸系樹脂の製造方法としては、既知の重合方法を用いることができ、乳酸からの直接重合法、ラクチドを介する開環重合法などを採用することができる。本発明におけるポリ乳酸は乳酸、すなわちＬ−乳酸、Ｄ−乳酸を主とする重合体である。ポリ乳酸系樹脂において、Ｌ−乳酸単位と、Ｄ−乳酸単位の構成モル比は、Ｌ−体とＤ−体あわせて１００％に対し、Ｌ体ないしＤ体いずれかが８５％以上が好ましく、更に好ましくは一方が９０％以上であり、更に好ましくは一方が９４％以上の重合体である。本発明においてはＬ−乳酸を主体とするポリＬ乳酸とＤ−乳酸を主体とするポリＤ乳酸を同時に用いることもできる。
【００１２】
ポリ乳酸系樹脂は、直接脱水縮合、ラクチドの開環重合等公知の重合法で重合することが出来る。また必要に応じてポリイソシアネートや等の結合剤を用いて、高分子量化することも出来る。
ポリ乳酸系樹脂に含まれる低分子微量成分である乳酸やその他の酸などは、残存することにより黄変着色の原因となるため、含量は５０００重量ｐｐｍ以下が好ましく、より好ましくは１０００重量ｐｐｍ以下、最も好ましくは５００重量ｐｐｍ以下である。
ポリ乳酸系樹脂の好ましい重量平均分子量範囲は、機械的性質の観点から重量平均分子量が３０，０００以上であることが好ましく、加工性の観点から１０００，０００以下であることが好ましい。更に好ましくは５０，０００〜５００，０００、最も好ましくは１００，０００〜２８０，０００である。
本発明におけるポリヒドロキシアルカノエートコポリマー（ｂ）は、下記構造（Ｉ）で表される第一のモノマー単位と下記構造（ＩＩ）で表される第二のモノマー単位の２つのランダムに反復するモノマー単位から構成されるものが好ましい。
第一のモノマー単位は下記構造（Ｉ）で表され、
【００１３】
【化５】
2006274182.tif 000004
【００１４】
［式中、Ｒ1はＨ、又はＣ１若しくはＣ２アルキルであり、ｎは１又は２である。］
第一のモノマー単位としては、Ｒ１が、Ｃ１アルキル、即ちメチル基（ＣＨ3）であるモノマー単位が好ましく、Ｒ１がメチル基で、ｎが１であるモノマー単位がより好ましい。即ち、第一のモノマー単位が３−ヒドロキシブチレート単位であるポリヒドロキシアルカノエートコポリマーがより好ましい。
ポリヒドロキシアルカノエートコポリマーに包含される第二のモノマー単位としては、以下の構造（ＩＩ）で表され、
【００１５】
【化６】
2006274182.tif 000005
【００１６】
［式中、Ｒ２はＣ３〜Ｃ１９アルキル又はＣ３〜Ｃ１９アルケニルである。］
第二のモノマーとしては、柔軟性および延性の向上の観点からＲ２はＣ３〜Ｃ１３アルキルまたはＣ３〜Ｃ１３アルケニルであることが好ましく、さらに好ましくは、Ｒ２はＣ３〜Ｃ９アルキルまたはＣ３〜Ｃ９アルケニル基である。具体的には、３−ヒドロキシヘキサノエート、３−ヒドロキシオクタノエート、３−ヒドロキシデカノエート、３−ヒドロキシドデカノエート、３−ヒドロキシ−５−シス−ドデケニルレート単位が挙げられる。
【００１７】
ポリヒドロキシアルカノエートコポリマー中の第一のモノマー単位と第二のモノマー単位のモル比（第一のモノマー単位：第二のモノマー単位）は、約９５：５〜約２：９８の範囲にあることが好ましく、より好ましくは、モル比が約５０：５０〜約２：９８の範囲にあり、特に好ましくは、モル比が約２０：８０〜約２：９８の範囲である。脆性の点から第一のモノマー単位の含有量は９５モル％以下が好ましく、製造の困難性の点から第二のモノマー単位の含有量は９８モル％以下が好ましい。柔軟性付与の効果の一つである引張伸度の向上を図るには、該コポリマー中に長い側鎖を含む第二のモノマー単位をより多く含むことであり、さらには該コポリマー中に含まれる第二のモノマー単位がより長い側鎖を有することである。引張伸度の向上を図ることができる。
【００１８】
第二のモノマー単位は、具体的に挙げた３−ヒドロキシヘキサノエート、３−ヒドロキシオクタノエート、３−ヒドロキシデカノエート、３−ヒドロキシドデカノエート、３−ヒドロキシ−５−シス−ドデケニルレート単位の中から選ばれる少なくとも１つを含有することが好ましく、複数個のモノマー単位を含んでいても構わない。
ポリヒドロキシアルカノエートコポリマーは、数平均分子量で５，０００〜５００，０００が好ましく、より好ましくは５０，０００〜５００，０００、特に好ましくは１００，０００〜５００，０００の範囲である。
本発明においては、ポリヒドロキシアルカノエートコポリマーの使用は必須であり、第一のモノマー単位と第二のモノマー単位からなるポリヒドロキシアルカノエートコポリマーの使用が好ましい。この第一のモノマー単位と第二のモノマー単位からなるポリヒドロキシアルカノエートコポリマーは１種で用いても２種以上組み合わせて用いても良く、他の構造を有しているモノマー単位からなるポリヒドロキシアルカノエートコポリマーと組合せて用いても良く、例えば、第一のモノマー単位からのみなる３−ヒドロキシブチレートのホモポリマーを含んでいても構わない。
【００１９】
生分解性ポリヒドロキシアルカノエートコポリマーは、例えば、ノダ（Noda）によって米国特許第５，６１８，８５５号明細書に、及びノダ（Noda）らによって米国特許第５，９４２，５９７号明細書に開示されているように化学的又は生物学的方法により合成することができる。
本発明の光学材料用樹脂組成物において、ポリ乳酸系樹脂（ａ）とポリヒドロキシアルカノエートコポリマー（ｂ）の配合割合は、ポリ乳酸系樹脂（ａ）とポリヒドロキシアルカノエートコポリマー（ｂ）の合計量１００重量部に対して、ポリ乳酸系樹脂（ａ）を９９．９〜８０重量部、ポリヒドロキシアルカノエートコポリマー（ｂ）を０．１〜２０重量部配合することが必要であり、ポリ乳酸系樹脂（ａ）を９８．０〜８５重量部、ポリヒドロキシアルカノエートコポリマー（ｂ）を２．０〜１５重量部配合することが好ましく、ポリ乳酸系樹脂（ａ）を９５．０〜９０重量部、ポリヒドロキシアルカノエートコポリマー（ｂ）を５．０〜１０重量部配合することがより好ましい。ポリヒドロキシアルカノエートコポリマー（ｂ）の配合量は柔軟性の付与の点から０．１重量部以上であり、透明性の観点から２０重量部以下であることが必要である。
【００２０】
また光学特性を損なわない範囲であれば、ポリ乳酸系樹脂に、ポリカプロラクトン、ポリブチレンサクシネートなどの脂肪族ポリエステルまたはその共重合体、ポリエチレンテレフタレート、ポリブチレンテレフタレート、ポリカーボネートなどの芳香族ポリエステルまたはそれらの共重合体、またはメタクリル酸メチル単独重合体と他のアクリル酸エステル類との共重合体などのアクリル系樹脂の混合物を添加したものも使用でき、光学材料用樹脂組成物として適用できる。
本発明で使用するカルボジイミド化合物は、少なくとも分子中に１個以上のカルボジイミド基を有しており、一般的に良く知られた方法で合成されたものを使用することができ、例えば、触媒として有機リン系化合物又は有機金属化合物を用い、各種ポリイソシアネートを約７０度以上の温度で、無溶媒又は不活性溶媒中で、脱炭酸縮合反応に付することより合成することができるものを挙げることができる。
【００２１】
上記カルボジイミド化合物に含まれるモノカルボジイミド化合物としては、ジシクロヘキシルカルボジイミド、ジイソプロピルカルボジイミド、ジメチルカルボジイミド、ジイソブチルカルボジイミド、ジオクチルカルボジイミド、ｔ−ブチルイソプロピルカルボジイミド、ジフェニルカルボジイミド、ジ−ｔ−ブチルカルボジイミド、ジ−β−ナフチルカルボジイミド等を例示することができる。
上記カルボジイミド化合物に含まれるポリカルボジイミド化合物としては、種々の方法で製造したものを使用することができるが、基本的には従来のポリカルボジイミドの製造方法（米国特許第２９４１９５６号明細書、特公昭４７−３３２７９号公報、Ｊ．０ｒｇ．Ｃｈｅｍ．２８，２０６９−２０７５（１９６３）、Ｃｈｅｍｉｃａｌ Ｒｅｖｉｅｗ ｌ９８１，Ｖｏｌ．８１ Ｎｏ．４、ｐ６１９−６２１）により製造したものを用いることができる。
【００２２】
合成原料である有機ジイソシアネートとしては、例えば芳香族ジイソシアネート、脂肪族ジイソシアネート、脂環族ジイソシアネートやこれらの混合物を挙げることができ、具体的には、１，５−ナフタレンジイソシアネート、４，４’−ジフェニルメタンジイソシアネート、４，４’−ジフェニルジメチルメタンジイソシアネート、１，３−フェニレンジイソシアネート、１，４−フェニレンジイソシアネート、２，４−トリレンジイソシアネート、２，６−トリレンジイソシアネート、２，４−トリレンジイソシアネートと２，６−トリレンジイソシアネートの混合物、ヘキサメチレンジイソシアネート、シクロヘキサン−１，４−ジイソシアネート、キシリレンジイソシアネート、イソホロンジイソシアネート、ジシクロヘキシルメタン−４，４’−ジイソシアネート、メチルシクロヘキサンジイソシアネート、テトラメチルキシリレンジイソシアネート、２，６−ジイソプロピルフェニルイソシアネート、１，３，５−トリイソプロピルベンゼン−２，４−ジイソシアネート、等を挙げることができる。さらにはウレタンフォーム用原料として利用されているポリメチレンポリフェニルポリイソシアネート等を例示することができる。
【００２３】
これらのカルボジイミド化合物の中から１種または２種以上の化合物を任意に選択してポリ乳酸系樹脂のカルボキシル末端基を封鎖すればよいが、黄変を低減する透明性の観点で本発明に適しているのは、ポリメチレンポリフェニルポリイソシアネートと芳香族ジイソシアネート、脂肪族ジイソシアネートおよび脂環族ジイソシアネートから選ばれる１種又は２種との縮合物であり、最も適しているのは、２，４−トリレンジイソシアネートと２，６−トリレンジイソシアネートの混合物とポリメチレンポリフェニルポリイソシアネートの縮合物である。
【００２４】
末端封鎖剤であるカルボジイミド化合物は、ポリ乳酸系樹脂とポリヒドロキシアルカノエートコポリマーの合計量１００重量部に対して、０．１〜１０重量部配合することが好ましく、より好ましくは０．２〜５重量部、更に好ましくは０．５〜３重量部を配合する。カルボジイミド化合物の配合量が０．１重量部以上であれば、ポリ乳酸系樹脂の末端を充分に封鎖することができ、熱が加えられることによるポリ乳酸系樹脂の加水分解を阻止することが可能となり、黄変着色の原因となる低分子微量成分である乳酸やその他の酸などの発生を阻止することができる。また、１０重量部以下であれば、未反応のカルボジイミドが原因となって生じる、樹脂成型時における未反応のカルボジイミドの分解および／または気化による成形品の耐熱性の低下や成形品の表面にシルバーが走ることによる黄変着色等の問題もない。
【００２５】
また、ポリカルボジイミド化合物を使用した場合、上記の末端封鎖剤としての効果の他に、ポリ乳酸系樹脂とポリヒドロキシアルカノエートコポリマーの末端同士をカップリングして繋げることにより、引張伸度がさらに向上する効果が見られる。
光学材料用ポリ乳酸系樹脂組成物には、光学性能に影響を与えない範囲で必要に応じて、熱可塑性樹脂および硬化性オリゴマー、各種安定剤、難燃剤、帯電防止剤、防カビ剤、可塑剤、粘性付与剤、抗酸化剤等の添加剤、ガラス繊維、ガラスビーズ、さらにはインジュウムチタン酸化物や酸化亜鉛などの金属酸化物等その他の無機、有機充填材を添加することができる。抗酸化剤としては、例えばビタミンＥ，ビタミンＣ，ポリフェノール類、タンニン、没食子酸などが挙げられる。
【００２６】
本発明の成形体の製造方法としては、特に制限を受けないが、ポリ乳酸系樹脂とポリヒドロキシアルカノエートコポリマー、さらにはカルボジイミド化合物を前記組成比率で配合し、溶融混練してこれをプラスチック製のレンズ、プリズム、光ファイバー、光学フィルム・シート、フィルター、ディスク基板等の各種成形体を成形することにより光学材料用成形体を得ることができる。
使用する溶融混練機または成形機については、公知のものが問題なく使用できる。例えば溶融混練機としては押出機、ニーダー、ロール、スタティックスミキサー等が成形機としては、押出成形機、圧縮成形機、真空成形機、ブロー成形機、Ｔダイ型成形機、射出成形機、インフレーション成形機等が挙げられる。
【００２７】
フィルム、シートは、厚さの違いのみであり、フィルムは３００μｍ以下の厚さのものを言い、シートは３００μｍを超えるものである。また、本発明において、フィルムは望ましくは１μｍ以上、より望ましくは５μｍ以上であり、シートは、望ましくは１０ｍｍ以下、より望ましくは５ｍｍ以下の厚さである。
本発明の光学材料用成形体は、他の光学性樹脂であるポリエチレンテレフタレート（ＰＥＴ）、ポリカーボネート（ＰＣ）、アクリル系樹脂（ＰＭＭＡ），ポリスチレン（ＰＳ）、環状オレフィン樹脂（ＣＯＰ）などと構造部品として組み立てたり、シート状もしくフィルム状で積層したりして使用することもできる。
【００２８】
発明の成形体は光学材料として、液晶ディスプレイ、プラズマディスプレイ、有機ＥＬディスプレイ、フィールドエミッションディスプレイ、リアプロジェクションテレビ等のディスプレイに用いられる偏光板保護フィルム、１／４波長板、１／２波長板等の位相差板、視野角制御フィルム等の液晶光学補償フィルム、ディスプレイ前面板、ディスプレイ基盤、レンズ等、また、太陽電池に用いられる透明基盤等に好適に用いることができる。その他にも、光通信システム、光交換システム、光計測システムの分野において、導波路、レンズ、光ファイバー、光ファイバーの被覆材料、ＬＥＤのレンズ、レンズカバーなどにも用いることができる。本発明の成形体による光学材料は、例えば反射防止処理、透明導電処理、電磁波遮蔽処理、ガスバリア処理等の表面機能化処理をすることもできる。
【実施例】
【００２９】
以下、実施例を用いて本発明を詳細に説明する。
なお、実施例中における「％」および「重量部」は、特に断りのない限り重量基準を示す。
本願発明および実施例で用いた評価法をまず説明する。
評価法
（Ｉ）全光線透過率
ヘーズメーター  ＮＤＨ２０００（日本電色工業(株)社製）を用いて測定した。
（ＩＩ）ＹＩの測定
スガ試験機器（株）社製の多光源分光測色系を用いて測定を行った。
（ＩＩＩ）フィルムの引張試験
ＪＩＳ  Ｋ  ７１１３に準拠して評価した。
【００３０】
［実施例１および２］
ポリ乳酸系樹脂：カーギル・ダウ（株）社製ＮａｔｕｒｅＷｏｒｋｓ  ４０４０Ｄ（重量平均分子量  約１８万）を用い、ホッパードライヤーで６０℃、１時間乾燥した後、さらに真空乾燥機で６０℃、２４時間乾燥し、微量不純物を除去した。
ポリヒドロキシアルカノエートコポリマー：ザ  プロテクター  アンド  ギャンブル（株）社製Ｎｏｄａｘ（３−ヒドロキシブチレート単位  ８７．２１モル％、３−ヒドロキシヘキサノエート単位  １２．７９モル％）を粉砕して用い、真空乾燥機で６０℃で２４時間乾燥した。
東洋精機製ラボプラストミルミキサー成形機に表１に記載の量を投入した。混錬温度は１７０℃、混錬時間は３分間行い、樹脂組成物を取り出した。熱プレス機で１８０℃で溶融し、水冷プレスにて急冷しフィルム（厚み１００μｍに調整）を得た。
【００３１】
［実施例３］
ポリ乳酸系樹脂とポリヒドロキシアルカノエートコポリマーにカルボジイミド化合物として２，４−トリレンジイソシアネートと２，６−トリレンジイソシアネートの混合物とポリメチレンポリフェニルポリイソシアネートの縮合物（日清紡績（株）社製  カルボジライト  ＬＡ−１）をポリ乳酸系樹脂とポリヒドロキシアルカノエートコポリマーの合計量１００重量部に対して１重量部を添加した以外は、実施例１と同様の操作を行った。
【００３２】
［比較例］
あらかじめ乾燥したポリ乳酸系樹脂のペレットのみを実施例１と同様の操作を行った。
【００３３】
【表１】
2006274182.tif 000006
【産業上の利用可能性】
【００３４】
本発明の光学材料用成形体は、透明でかつ柔軟性の改良された成形体であり、液晶ディスプレイ、プラズマディスプレイ、有機ＥＬディスプレイ、フィールドエミッションディスプレイ、リアプロジェクションテレビ等のディスプレイに用いられる偏光板保護フィルム、１／４波長板、１／２波長板等の位相差板、視野角制御フィルム等の液晶光学補償フィルム、ディスプレイ前面板、ディスプレイ基盤、レンズ等、また、太陽電池に用いられる透明基盤等に好適に用いることができる。その他にも、光通信システム、光交換システム、光計測システムの分野において、導波路、レンズ、光ファイバー、光ファイバーの被覆材料、ＬＥＤのレンズ、レンズカバーなどにも用いることができる。